以下の組成酸化物に基づく重量:SiO235~70Al2O317~35Li2O2~6TiO20~6ZrO20~6TiO2ZrO20.5~9ZnO0.5~5を含み、SnO2および少なくとも1種のさらなる清澄剤による清澄化により製造され、前記さらなる清澄剤はSb2O3、SO42、BrおよびClから選ばれる、低い熱膨張性を有する透明なガラスセラミック。Sb2O3、SO42、およびClから選ばれる清澄剤から生成した少なくとも1種のさらなる成分を含む請求項1に記載のガラスセラミック。清澄剤から生成した少なくとも1種の成分が、該ガラスセラミックに基づいて、各0.001~2モルの割合で含まれる先行する請求項1または2に記載のガラスセラミック。清澄剤SnO2から生じる成分が、0.001~2モルの割合で含まれる先行する請求項の1またはそれ以上に記載のガラスセラミック。該ガラスセラミックの熱膨張が、0±0.10106/Kの範囲内にある先行する請求項の1またはそれ以上に記載のガラスセラミック。以下の成分酸化物に基づく重量:B2O30~6Na2O0~2K2O0~2MgO0~5P2O30~17CaO0~4BaO0~5SrO0~5のうちの1種またはそれ以上を追加で含む先行する請求項の1またはそれ以上に記載のガラスセラミック。該ガラスセラミックが、As2O3、CeO2および/またはPbOを含有しない先行する請求項の1またはそれ以上に記載のガラスセラミック。該ガラスセラミックが、高温石英、高温石英混晶、キータイト、キータイト混晶、ベータユークリプト石から選ばれる1またはそれ以上の結晶相を含む先行する請求項の1またはそれ以上に記載のガラスセラミック。リソグラフィー、特にLCDリソグラフィーおよびマイクロリソグラフィーにおける、天文分野における、または精密素子としての、請求項1~8に記載のガラスセラミックの使用。SnO2と、Sb2O3、SO42、BrおよびClから選ばれる少なくとも1種のさらなる清澄剤との、1:2~2:1のモル比での組合せの、ガラスセラミックの製造における使用に適したガラスの清澄化のための使用。請求項1~8のいずれか一項に記載のガラスセラミックを含む、天文分野用ミラー支持体。軽量ミラー支持体である請求項9に記載のミラー支持体。請求項1~9の一項に記載のガラスセラミックを含む、LCDリソグラフィー用のプリズム。請求項1~9の一項に記載のガラスセラミックを含む、LCDリソグラフィー用ミラー支持体。a.SnO2と、少なくとも1種のさらなる清澄剤を含む清澄剤の組合せでガラス溶融物を清澄化する工程を含み、前記さらなる清澄剤がSb2O3、SO42、BrおよびClから選ばれる、請求項1~8の一項またはそれ以上に記載のガラスセラミックの製造方法。